(57)【要約】  本発明は、二ホウ化マグネシウム超電導線材の長尺化を課題とした発明である。  本発明の１つの態様は、上記目的を達成するため、次のような特徴を有する。二ホウ化マグネシウム超電導線材の製造方法であって、Ｂ2Ｏ3を含むＢ2Ｏ3線をホウ素化し、前記Ｂ2Ｏ3線をＢ線とする還元熱処理工程と、前記Ｂ線のホウ素をマグネシウムと反応させ、前記ホウ素をＭｇＢ2化し、前記Ｂ線をＭｇＢ2線とするＭｇＢ2化工程とを有することを特徴とする。
2012090236.tif 000002
【特許請求の範囲】
【請求項１】
二ホウ化マグネシウム超電導線材の製造方法であって、
Ｂ2Ｏ3を含むＢ2Ｏ3線をホウ素化し、前記Ｂ2Ｏ3線をＢ線とする還元熱処理工程と、
前記Ｂ線のホウ素をマグネシウムと反応させ、前記ホウ素をＭｇＢ2化し、前記Ｂ線をＭｇＢ2線とするＭｇＢ2化工程とを有することを特徴とする二ホウ化マグネシウム超電導線材の製造方法。
【請求項２】
請求項１において、
前記還元熱処理工程は、水素，一酸化炭素，炭化水素のいずれかを還元剤として用いることを特徴とした二ホウ化マグネシウム超電導線材の製造方法。
【請求項３】
請求項１ないし請求項２のいずれかにおいて、
前記還元熱処理工程は、電磁波により前記Ｂ2Ｏ3線を過熱すること、または、抵抗発熱体を熱源により前記Ｂ2Ｏ3線を過熱することを特徴とする二ホウ化マグネシウム超電導線材の製造方法。
【請求項４】
請求項１ないし請求項３のいずれかにおいて、
前記ＭｇＢ2化工程は、マグネシウムを含む気体または溶湯と、前記Ｂ2Ｏ3線とを接触させる工程であることを特徴とする二ホウ化マグネシウム超電導線材の製造方法。
【請求項５】
請求項１ないし請求項３のいずれかにおいて、
前記ＭｇＢ2化工程は、前記Ｂ2Ｏ3線にマグネシウムを被覆させるマグネシウム被覆工程と、
前記Ｂ2Ｏ3線を前記マグネシウムと反応させるマグネシウム反応工程と、を含むことを特徴とする二ホウ化マグネシウム超電導線材の製造方法。
【請求項６】
請求項５において、
前記マグネシウム被覆工程は、スパッタ法，マグネシウム物理蒸着法のいずれかであることを特徴とする二ホウ化マグネシウム超電導線材の製造方法。
【請求項７】
請求項１ないし請求項６のいずれかにおいて、
前記還元熱処理工程の前に、伸線工程を有し、
前記伸線工程は、Ｂ2Ｏ3を含むプリフォームガラスを延伸しＢ2Ｏ3線とする工程であることを特徴とする二ホウ化マグネシウム超電導線材の製造方法。
【請求項８】
請求項７において、
前記伸線工程の前に、プリフォームガラス作製工程を有し、
前記プリフォームガラス作製工程は、Ｂ2Ｏ3の粉末を溶融し、前記プリフォームガラスを作製する工程であることを特徴とする二ホウ化マグネシウム超電導線材の製造方法。
【請求項９】
請求項８において、
前記プリフォームガラス作製工程は溶融させたＢ2Ｏ3と円筒鋳型に流し込み、冷却させることを特徴とする二ホウ化マグネシウム超電導線材の製造方法。
【請求項１０】
請求項８において、
前記プリフォームガラス作製工程は、芯材導入工程を有し、
前記芯材導入工程は、ＳｉＯ芯材を導入することを特徴とする二ホウ化マグネシウム超電導線材の製造方法。
【請求項１１】
請求項８において、
前記プリフォームガラス化工程は、添加物添加工程を有し、
前記添加物添加工程は前記プリフォームガラスの中に添加物を添加する工程であることを特徴とする二ホウ化マグネシウム超電導線材の製造方法。
【請求項１２】
請求項１１において、
前記添加物は、Ｓｉ，Ｃ，ＳｉＣのいずれかであることを特徴とする二ホウ化マグネシウム超電導線材の製造方法。
【請求項１３】
請求項１ないし請求項１２いずれかにおいて、
前記ＭｇＢ2化工程の後、ＭｇＢ2線の表面に安定化剤を蒸着する金属被覆工程を有することを特徴とする二ホウ化マグネシウム超電導線材の製造方法。
【請求項１４】
請求項１３において、
前記安定化剤は、スズ，アルミニウム，銅のいずれかを含むことを特徴とする二ホウ化マグネシウム超電導線材の製造方法。
【請求項１５】
請求項１ないし請求項１４いずれかに記載の二ホウ化マグネシウム超電導線材の製造方法は、撚線化工程を有し、
前記撚線化工程は、複数の線材をより合わせ、多芯線とする工程であることを特徴とする多芯二ホウ化マグネシウム超電導線材の製造方法。
【請求項１６】
請求項１５において、
前記撚線化工程は、ＭｇＢ2化工程以降で行うことを特徴とする多芯二ホウ化マグネシウム超電導線材の製造方法。
【請求項１７】
請求項１ないし請求項１６いずれかに記載の二ホウ化マグネシウム超電導線材の製造方法によって製造されたことを特徴とする二ホウ化マグネシウム超電導線材。
【請求項１８】
ＭｇＢ2とＢ2Ｏ3を有する二ホウ化マグネシウム超電導線材であって、
前記二ホウ化マグネシウム超電導線材は、長手方向に伸びるＢ2Ｏ3芯を有することを特徴とする二ホウ化マグネシウム超電導線材。
【請求項１９】
請求項１８において、
前記二ホウ化マグネシウム超電導線材は、外層に被覆層を有し、
前記被覆層は銅，スズ，アルミニウムのいずれかを含むことを特徴とする二ホウ化マグネシウム超電導線材。
【請求項２０】
請求項１８または請求項１９において、
前記二ホウ化マグネシウム超電導線材は、前記Ｂ2Ｏ3芯と、前記Ｂ2Ｏ3芯の外周を覆うＭｇＢ2との界面に第一の中間層を有し、
前記第一の中間層はＭｇＯ，Ｂのいずれかを含むことを特徴とする二ホウ化マグネシウム超電導線材。
【請求項２１】
請求項１９または請求項２０において、
前記二ホウ化マグネシウム超電導線材は、前記ＭｇＢ2と、前記被覆層との界面に第二の中間層を有し、
前記第二の中間層は、Ｍｇを有することを特徴とする二ホウ化マグネシウム超電導線材。
【請求項２２】
請求項２１において、
前記第二の中間層は、前記ＭｇＢ2と前記Ｍｇの濃度勾配を有し、
前記Ｍｇの濃度は前記二ホウ化マグネシウム超電導線材の外側ほど高いことを特徴とする二ホウ化マグネシウム超電導線材。
【請求項２３】
請求項１８ないし請求項２２のいずれかに記載の二ホウ化マグネシウム超電導線材は、長手方向に伸びるＳｉＯ2芯を有することを特徴とする二ホウ化マグネシウム超電導線材。
【請求項２４】
請求項１８ないし請求項２３のいずれかに記載の二ホウ化マグネシウム超電導線材を複数束ね、多芯線としたことを特徴とする多芯二ホウ化マグネシウム超電導線材。
【発明の詳細な説明】
【技術分野】
【０００１】
本発明は、二ホウ化マグネシウム超電導材料、特にキロメートル級長尺線材およびその製造方法に関する。
【背景技術】
【０００２】
核磁気共鳴分析（Nuclear Magnetic Resonance；ＮＭＲ）を用いた化学分析や、核磁気共鳴画像法（Magnetic Resonance Imaging；ＭＲＩ）を用いた医療診断においては、検出感度や精度，画像解像度を改善するために、より強力な静磁場を形成することが望まれてきた。【０００３】
現在、上述のような強磁場を形成するための超電導磁石は、ニオブ−チタン合金（ＮｂＴｉ），ニオブ−スズ合金（Ｎｂ3Ｓｎ），ニオブ−アルミニウム合金（Ｎｂ3Ａｌ）などのニオブをベースとした金属間合金線材によって構成されるのが一般的である。【０００４】
しかし、これらの金属間合金の超電導材料は、超電導―常電導間の転移温度（以下、臨界温度）が低く、液体ヘリウムを使用した極低温域においてのみ実用可能であり、かつその臨界温度と液体ヘリウム温度が近接しているため、超電導磁石を安定に運転することが困難であった。【０００５】
これに対して、２００１年に超電導材料として改めて着目された二ホウ化マグネシウム（ＭｇＢ2）は、固有の臨界温度が３９Ｋと上述の従来材料に比べて２０Ｋ以上高く、液体ヘリウム環境下において超電導磁石の運転を安定化し、ひいては液体ヘリウムを使用せず冷凍機のみによる伝導冷却環境下において超電導磁石の運転を可能にすることが期待されている。【０００６】
超電導磁石を構築するためには、超電導材料を用いてコイルを形成することが不可欠であり、二ホウ化マグネシウムもその線材化技術が開発されている。従来、二ホウ化マグネシウム超電導線材は、パウダーインチューブ法（Powder-In-Tube；以下、ＰＩＴ法）によって作製されることが一般的であり、ほぼ唯一の工業的生産方法として目されてきた。【０００７】
特許文献１（特開２００６−２１６４４３号公報）にはＰＩＴ法による二ホウ化マグネシウムの線材化技術について示されており、シースと呼ばれる金属管の内部に原料を充填した後に機械加工による減面処理を施す、超電導線材の製造方法が開示されている。【０００８】
非特許文献１（P. C. Canfield et al.）にはＰＩＴ法とは異なる手法による二ホウ化マグネシウムの線材化技術が示されており、塩化ホウ素（ＢＣｌ3）と水素の混合気体の分解を用いてタングステン製の芯材表面に非晶質のホウ素を化学蒸着させ、このホウ素をマグネシウム蒸気と反応させることによって、タングステン芯を二ホウ化マグネシウムで被覆した線材を作製する技術について開示されている。【０００９】
特許文献２（ＵＳ７０１８９５４Ｂ２）には塩化ホウ素と塩化マグネシウムとを水素で分解・還元してニオブメッキしたステンレス芯材の表面に二ホウ化マグネシウムを合成する技術が開示されている。
【先行技術文献】
【特許文献】
【００１０】
【特許文献１】特開２００６−２１６４４３号公報
【特許文献２】ＵＳ７０１８９５４Ｂ２
【非特許文献】
【００１１】
【非特許文献１】P. C. Canfield, D. K. Finnemore, S. L. Bud'ko, J. E. Ostenson, G. Lapertot, C. E. Cunningham, and C. Petrovic, Phys. Rev. Lett. 86 (2001) 2423.
【発明の概要】
【発明が解決しようとする課題】
【００１２】
特許文献１に開示されているようなＰＩＴ法では線材化のために、シースと呼ばれる金属管の内部に原料を充填し、機械加工による減面処理を施す。このような機械的外力の強い減面処理は断線のリスクが大きく、１０kmを超えるような長い線材の製造には不向きである。また、シースを用いるため、線材の断面積における超電導物質の割合はシースの分減り、超電導特性はこの分下がるという問題点がある。【００１３】
ＰＩＴ法とは異なる手法による二ホウ化マグネシウムの線材化技術が開示された非特許文献１，特許文献２では、機械加工を用いることなく二ホウ化マグネシウム線材を長尺化する技術が開示されている。しかし、タングステン製およびステンレス製の芯材が含まれるため、線材の断面積における超電導物質の割合は芯材の分減り、超電導特性はこの分下がるという問題点がある。【００１４】
本発明の目的は、二ホウ化マグネシウム超電導線材において、１０km超級の線材の作製に適し、且つ、実用的な超電導線材の形態を構築した場合に、二ホウ化マグネシウムの断面占有率を低下させない製造方法を提供することである。
【課題を解決するための手段】
【００１５】
本発明の１つの態様は、上記目的を達成するため、次のような特徴を有する。【００１６】
二ホウ化マグネシウム超電導線材の製造方法であって、Ｂ2Ｏ3を含むＢ2Ｏ3線の一部または全体をホウ素化し、前記Ｂ2Ｏ3線をＢ線とする還元熱処理工程と、
前記Ｂ線のホウ素をマグネシウムと反応させ、前記ホウ素の一部または全体をＭｇＢ2化し、前記Ｂ線をＭｇＢ2線とするＭｇＢ2化工程とを有することを特徴とする。【００１７】
また、上記二ホウ化マグネシウム超電導線材の製造方法により製造される二ホウ化マグネシウム超電導線材は次のような特徴を有する。【００１８】
ＭｇＢ2とＢ2Ｏ3を有する二ホウ化マグネシウム超電導線材であって、前記二ホウ化マグネシウム超電導線材は、長手方向に伸びるＢ2Ｏ3芯を有することを特徴とする二ホウ化マグネシウム超電導線材。
【発明の効果】
【００１９】
本発明によれば超電導特性の高性能化と、線材長尺化を兼ね合わせた二ホウ化マグネシウム超電導線材の製造方法およびそれによる二ホウ化マグネシウム超電導線材を提供することができる。
【図面の簡単な説明】
【００２０】
【図１】ＭｇＢ2超電導線材製造の概略工程。
【図２】ＭｇＢ2超電導線材製造工程フロー図の一例。
【図３】ＭｇＢ2超電導線材の断面構成。
【図４】Ｂ2Ｏ3ガラス層を芯部に有するＭｇＢ2超電導線材の断面構成。
【図５】Ｂ2Ｏ3の芯とＭｇＢ2超電導層の間に第一の界面を有する超電導線材の断面構成。
【図６】Ｂ2Ｏ3の芯とＭｇＢ2超電導層の間に第一の界面を有し、ＭｇＢ2超電導層の外に第二の界面を有する超電導線材の断面構成。
【図７】Ｂ2Ｏ3ガラス層とＳｉＯ2コアを芯部に有するＭｇＢ2超電導線材の断面構成。
【図８】多芯化ＭｇＢ2超電導線材の断面構成。
【図９】Ｂ2Ｏ3層，Ｂを主成分とする第一の界面，ＭｇＢ2超電導層，Ｍｇを主成分とする第二の界面，金属被覆層，樹脂被覆層を有するＭｇＢ2超電導線材の断面構成。
【図１０】撚線化工程の概略図。
【発明を実施するための形態】
【００２１】
本発明はＰＩＴ法のような断線のリスクが高い減面加工を用いず、また、線材断面積における超電導物質の割合を下げるシースや芯材を用いない二ホウ化マグネシウム超電導線材の製造方法である。
【００２２】
超電導線材の製造方法では、長尺化した酸化ホウ素（Ｂ2Ｏ3）から還元反応によりホウ素（Ｂ）の連続体を作製し、ホウ素とマグネシウム（Ｍｇ）とを反応させることによって、長手方向に連続的な二ホウ化マグネシウム（ＭｇＢ2）を合成する。この製造方法によれば、ＭｇＢ2超電導体の１０km超級の長尺線材を断線することなく作製することができる。また、本製造方法によって作製される線材のＭｇＢ2の断面占有率はＰＩＴ法のような従来の製造方法によってできる線材よりも高く、超電導性能が向上したものとなる。
【００２３】
従来、二ホウ化マグネシウム超電導線材は、ＰＩＴ法によって作製されることが一般的であり、ほぼ唯一の工業的生産方法として目されてきた。
【００２４】
ＰＩＴ法によるＭｇＢ2超電導線材の製造は、Ｍｇ粉末とＢ粉末との混合粉末またはＭｇＢ2粉末、更にはそれらに第三元素を添加した混合粉末を金属シース管に充填し、伸線加工する工程から成る。
【００２５】
ＰＩＴ法では、線材化のための機械加工とは別に二ホウ化マグネシウムの合成のため、あるいは二ホウ化マグネシウムの焼結のために熱処理が施される。しかし、二ホウ化マグネシウムの合成に伴う体積減少や、二ホウ化マグネシウムの硬さなどを原因として、原料粉末を充填した金属管の加工性と最終的な超電導線材の特性とにトレードオフが生じている。
【００２６】
また、原料とシース材が反応してしまうことや、インライン分析が困難であること、機械加工により断線の恐れがある等の問題も挙げられており、実用化に至っていないのが実際である。
【００２７】
上述の方法は、二ホウ化マグネシウム超電導線材製造方法では断線の原因となるダイス引きなどの機械加工を使わない方式であり、二ホウ化マグネシウムの原料となるホウ素を長尺化した連続体として作製する。
【００２８】
ホウ素（Ｂ）の融点は２０７６℃と高く、ホウ素の溶融，焼結などによりＢ線を作製することは、加熱方法に別途の工夫が必要となる。融点が低く、加工性に優れるＢ2Ｏ3を原料としてＢ2Ｏ3線を作製し、還元熱処理によりホウ素化することで、Ｂ線の長尺化を実現することができる。
【００２９】
このような超電導線材の製造方法で作製した二ホウ化マグネシウム超電導線材は実用的な多芯線を構成した場合、長尺化において芯材またはシース管を要求しないため二ホウ化マグネシウム超電導体の断面占有率を向上させることが可能となる。また、ホウ素の連続体を形成する段階において、適切なドーパントを添加することにより、合成された二ホウ化マグネシウム超電導体にピンニングセンターを容易に導入することが可能となる。
【００３０】
以下、本発明に係る実施形態について、図面を参照しながら説明する。ただし、本発明はここで取り上げた実施形態に限定されることはなく、要旨を変更しない範囲で適宜組合せや改良が可能である。
【００３１】
ＭｇＢ2超電導線材製造の概略工程を図１に、フロー図を図２に示した。
【００３２】
二ホウ化マグネシウム超電導線材は、原料であるＢ2Ｏ3粉末からプリフォームガラスを作製するプリフォーム作製工程と、プリフォームガラスを延伸することでＢ2Ｏ3線とする伸線加工工程と、Ｂ2Ｏ3線を熱還元によりＢ線とする熱還元処理工程と、ホウ素化線にマグネシウムを反応させＭｇＢ2線とするＭｇＢ2化工程と、ＭｇＢ2線を金属により被覆する金属被覆化工程、により製造される。それぞれの工程には、目的物を製造できる範囲において変形型が存在する。また、複数の超電導線材を重ね、多芯二ホウ化マグネシウム超電導線材とする撚線化工程や、樹脂を被覆する樹脂被覆工程を組み込むこともできる。伸線加工工程以降の工程は図１のように連続的に行うことが好ましい。
【００３３】
以下、それぞれの工程について説明する。
【００３４】
プリフォームガラス作製工程は、原料であるＢ2Ｏ3粉末から、プリフォームガラスを作製する工程である。原料であるＢ2Ｏ3粉末を溶融し、鋳型に流し込んで冷却することにより、プリフォームガラスを製造する。プリフォームガラスとは、伸線加工工程によりフィラメント状に成形する前段階のガラス塊であり、伸線加工時の全体が均一に加熱されるように円柱状であることが望ましく、直径１００μｍおよび長さ１０km程度のフィラメントを作成するためには、直径１０mmおよび長さ１ｍ程度以上の大きさを有していることが望ましい。Ｂ2Ｏ3は無色透明のガラス質の固体である。ガラスは、光ファイバに代表されるように、加熱によって一時的に粘度を調整することにより、可塑性を付与してフィラメント形状に加工することが可能である。Ｂ2Ｏ3ガラスは理化学用ガラス機器に多用されるホウ珪酸ガラスにもガラス化成分として含有されており、軟化したガラスの粘度を調整することにより、単体でもフィラメント形状に加工可能である。
【００３５】
Ｂ2Ｏ3プリフォームガラスの原料には、Ｂ2Ｏ3粉末の他、Ｈ3ＢＯ3つまりホウ酸粉末を使用することも可能である。Ｈ3ＢＯ3はＢ2Ｏ3よりも安価であるという利点がある。しかし、Ｈ3ＢＯ3を原料とする際には、後の伸線加工に悪影響を及ぼす発泡を抑制するため、溶融の段階で脱水あるいは脱気を十分に行う必要がある。
【００３６】
二ホウ化マグネシウム超電導線材には、添加剤を添加することも可能である。添加剤としては、例えばＳｉ，Ｃ，ＳｉＣが挙げられる。Ｓｉ，Ｃ，ＳｉＣがＭｇＢ2の結晶中に存在する場合、ＭｇＢ2のＢ原子をＳｉ原子あるいはＣ原子が置換することにより磁束ピンニング力の改善効果が得られる。
【００３７】
これら添加剤を加える添加剤添加工程は、プリフォームガラス作製工程中に行うことが好ましい。添加方法としては、Ｂ2Ｏ3原料粉末に添加剤粉末を加える方法と、溶融したＢ2Ｏ3に添加剤粉末を混ぜる方法，溶融したＢ2Ｏ3に溶融した添加剤を混ぜる方法が考えられる。Ｂ2Ｏ3原料粉末に添加剤粉末を加える場合、粉末の混合物をるつぼで溶融，攪拌して均質な添加剤添加プリフォームガラスを作成する。溶融したＢ2Ｏ3に添加剤粉末を混ぜる場合、溶融したＢ2Ｏ3ガラスを攪拌しながら、徐々に粉末状の添加剤を添加する。融したＢ2Ｏ3に溶融した添加剤を混ぜる場合はＢ2Ｏ3の溶融とは別にＳｉＯ2のような添加剤を１３００℃以上の温度で予め溶融し、融したＢ2Ｏ3に攪拌しながら添加する。
【００３８】
このように添加物を添加する場合、母相となるＢ2Ｏ3ガラスが、紡糸可能な粘度を維持するように十分留意する必要がある。
【００３９】
また、Ｆ，Ｃｌ，Ｂｒ，Ｉなどのハロゲン元素を添加することもできる。ハロゲン元素を添加することにより、Ｂ2Ｏ3ガラスの網目構造を切断し、後の還元熱処理工程においてＢ2Ｏ3ガラスの還元を容易にすることが可能である。これらハロゲン元素は粉末として、あるいはガスのバブリングにより添加することができる。
【００４０】
伸線加工工程は、プリフォームガラスを延伸し、Ｂ2Ｏ3線とする工程である。この伸線加工工程には光ファイバ製造に係わる公知の技術を利用することが可能である。プリフォームガラスの先端近傍をガラスの種取点（ｌｏｇη＝３）以上の温度に加熱し、先端から一定の速度でガラスを引き出すことによりフィラメント状に延伸する。延伸、紡糸後のフィラメントは、直径５０μｍから直径３００μｍ程度になる。
【００４１】
この方法に対し、ＰＩＴ法における減面加工では、大口径のビレットを例えば押出し加工や引抜き加工を繰り返すことにより最終線径まで減面するため、機械的な加工による線材への損傷を回避できない。シースとして使用する金属管の加工硬化，原料粉体の凝集による流動性低下，不均一な原料充填密度など線材への損傷原因は多岐に渡り、すべてを回避するのは極めて困難である。また、減面加工の進展に伴いシースが薄肉化した場合、必然的に線材の機械的強度が低下する。
【００４２】
還元熱処理工程では、Ｂ2Ｏ3線を還元，ホウ素化し、Ｂ線とする。還元時に用いる還元剤としては、水素や一酸化炭素，炭化水素等の気体、あるいはマグネシウム，カルシウムを用いることができる。水素は最も還元力が強く、また、反応副生成物である水は除去しやすい。
【００４３】
炭素を還元剤として用いた場合、副生成物は一酸化炭素（ＣＯ）および二酸化炭素（ＣＯ2）である。ＣＯはさらに自らをＣＯ2とすることでＢ2Ｏ3ガラスを還元する能力を有する。還元剤がマグネシウムおよびカルシウムである場合、酸化マグネシウム（ＭｇＯ）および酸化カルシウム（ＣａＯ）が生成される。これらの金属酸化物は極めて安定な固体であるため、塩酸等により化学的に除去する。
【００４４】
いずれの場合においても酸素が脱離する過程において、フィラメントが多孔質化すると考えられる。表面積が増えることによりホウ素フィラメントとマグネシウムを反応させる段階で反応時間の短縮化を図ることができる。
【００４５】
還元熱処理工程における加熱方法としては例えば抵抗発熱体による方法と、電磁波による方法がある。抵抗発熱体による方法ではフィラメントの周囲に抵抗発熱体を配置して加熱を行う。電磁波による方法はフィラメントにマイクロ波を当てて、加熱する。抵抗発熱体による方法では還元処理を終えたフィラメント部位を冷却する機構も必要となる。ホウ素はマイクロ波に対する感受性が高いため、電磁波による方法では、フィラメントの急峻な加熱および冷却が可能である。このため冷却機構は別途必要ない。しかし、還元剤としＭｇなどの金属を用いる場合には、電磁波を用いてフィラメントを直接加熱する方法は使用できない。
【００４６】
Ｂ2Ｏ3のような前駆物質を介することなく、直接Ｂ線を得ることもできる。しかし、この場合、ホウ素の融点は約２０００℃以上と極めて高温であるため、ホウ素の原料粉末や、加熱方法に工夫が必要である。
【００４７】
ホウ素の原料粉末の溶融および焼結の効率を改善するためには、ホウ素粒子は微細であることが望ましい。また、高純度なＭｇＢ2を得るために純度の高いホウ素を使用することが望ましい。また、原料ホウ素粉末に炭化ホウ素（Ｂ4Ｃ）を適量添加することにより、超電導線材におけるピンニング効果を誘起することも可能である。
【００４８】
ホウ素の融点は約２０００℃以上と極めて高温であるため、加熱方法に工夫が必要である。抵抗発熱体を用いた電気炉において雰囲気ごと加熱する手段も考えられるが、ホウ素の高い電磁波吸収特性を利用して加熱する方法が望ましい。具体的には、マイクロ波およびミリ波帯域の電磁波を加熱源として照射することにより、効率的にホウ素を１０００℃以上の温度に急熱および急冷することが可能である。
【００４９】
ホウ素の高い融点と硬度を鑑みて、溶融および焼結に際して加熱時間を短縮するために、事前に鋳型を用いてホウ素をフィラメント形状に成形することが望ましい。鋳型の材質としては、加熱源として使用する電磁波の波長帯域において電磁波吸収特性の低い材質を使用することが望ましい。例えば、マイクロ波帯域の電磁波を使用する場合、石英やアルミナなどが適している。また、最終的な線長と同等の大きさの鋳型を用いるのは現実的ではなく、鋳型の形状としては原料の流し込みと、成形および溶融・焼結後されたホウ素フィラメントの取り出しを連続的に実施できるものが望ましい。具体的な例としては、片端から原料を導入し他端からフィラメントの取り出しが可能な中空の筒管部分を有し、単純な直管であるか、あるいは原料の形態に応じて原料導入部が円錐形状を有する漏斗状であることにより、連続的にホウ素フィラメントを形成する鋳型とすることができる。原料は乾式と湿式のいずれの形態でもよい。乾式においては鋳型に流し込む際の原料の流動性を確保するために最適な粒度分布を有しており、かつよく乾燥していることが望ましい。湿式においては、よりホウ素粒子が微細であるほど好ましく、一例としてブチルカルビトールアセタートなど非水系の溶媒を用いて粘度を調整したスラリーとするのが望ましい。湿式原料を用いる場合は、ホウ素の溶融・焼結において溶媒脱離のための熱処理を工程に含むことが望ましい。
【００５０】
ＭｇＢ2化工程は、Ｂ線のホウ素部分をＭｇＢ2とし、Ｂ線をＭｇＢ2線とする工程である。Ｍｇとホウ素の反応は反応式（１）に従って進行する。ＭｇＢ2の合成速度を向上させるためには、Ｂ線を加熱しながらマグネシウムと接触させることにより、接触と同時に拡散反応を進行させることが望ましいが、予めホウ素フィラメントの表面にマグネシウムを被覆するマグネシウム被覆工程と、熱処理を施すことにより拡散反応を誘起するマグネシウム反応工程を別々に設けることでＭｇＢ2の量を精密に制御することも可能である。
Ｍｇ＋２Ｂ→ＭｇＢ2            …（１）
【００５１】
マグネシウムはＢ線の表面から内部に向けて拡散反応が進行するため、マグネシウムに曝露する時間や熱処理の時間を操作することにより、ＭｇＢ2の生成量やＭｇの濃度分布を制御することができる。ＭｇＢ2超電導体の断面占有率を向上させるためには拡散反応時間は長いことが望ましいが、反応時間を制御して断面構成の外周から中心に向けてＭｇの濃度分布を形成し、Ｂ2Ｏ3ガラス層とＭｇＢ2層の界面に酸化マグネシウム（ＭｇＯ）層およびホウ素とマグネシウムの複合酸化物層を生成させることもできる。この複合酸化物層により、Ｂ2Ｏ3ガラス層からＭｇＢ2層への酸素の拡散を抑制する効果が期待できる。また、ＭｇＢ2層の形成後において、断面構成のＭｇＢ2の外周に未反応のマグネシウムを残すことにより、該マグネシウム層が抵抗率の低い安定化層となる効果が期待できる。
【００５２】
Ｂ線を加熱しながらマグネシウムと接触させる形態としては、加熱したＢ線を気体のマグネシウムと接触させる、あるいはＢ線を加熱しながら気体のマグネシウムと接触させる方法がある。この方法は酸化マグネシウムの生成を抑制する観点から望ましい。他の方法としては、マグネシウムの溶湯中にＢ線を通すことによりマグネシウムと接触させることも可能である。
【００５３】
マグネシウム被覆工程には例えば、スパッタ法，マグネシウム物理蒸着法等が挙げられる。スパッタ法は高電圧によりイオン化させた希ガスや窒素をマグネシウム金属に衝突させ、弾き飛ばされたマグネシウムによりＢ線を被膜する方法である。マグネシウム物理蒸着法はマグネシウム蒸気をＢ線に接触させる方法である。また、箔状のＭｇをＢ線に絞りながら巻き付け、Ｍｇの融点以上に加熱することでもＭｇ被覆を達成することができる。
【００５４】
マグネシウム反応工程は、マグネシウム被覆工程によりＢ線に被覆されたマグネシウムとホウ素を反応させる工程である。反応はマグネシウム被覆されたＢ線を熱することにより行われる。加熱方法としては、抵抗発熱体による方法や、電磁波による方法がある。抵抗発熱体による方法ではフィラメントの周囲に抵抗発熱体を配置して加熱を行う。電磁波による方法はフィラメントにマイクロ波を当てて、加熱する。
【００５５】
Ｂ線とマグネシウムとの反応は、高純度なＭｇＢ2を得るために、高度に精製されて酸素，水，窒素などの不純物が除去された非酸化性の雰囲気で実施されることが望ましいが、これらの不純物を希薄に管理することにより、合成されるＭｇＢ2の粒子界面に酸化物や窒化物などの極薄な界面層を導入して、超電導線材におけるピンニング効果を誘起することも可能である。
【００５６】
金属被覆化工程はＭｇＢ2線の表面に金属の被覆を施す工程である。ＭｇＢ2線は、実使用においてクエンチ時にフィラメントの焼損を回避するため、その表面には抵抗率の低い金属を安定化材として被覆することが望ましい。具体的には銅（Ｃｕ），スズ（Ｓｎ），アルミニウム（Ａｌ）であれば抵抗率と融点と共に低いため、機能と加工性に優れる安定化材として適している。他には鉛（Ｐｂ）が機能を示すが、環境配慮上あまり好ましくない。
【００５７】
また、断面構成の最外周を樹脂で被覆することにより、常温における可撓性を付与することが可能である。樹脂の選択としては、超電導体としての実使用温度域においてＭｇＢ2および安定化材と熱膨張係数の近い材質であることが望ましい。
【００５８】
撚線化工程はＭｇＢ2線を多芯線とする工程である。二ホウ化マグネシウム超電導線材は実用する場合、複数の超電導線材を重ねた多芯線であることが好ましい。超電導線材を多芯とすることで、磁場の安定化や、断線のリスク分散の効果が期待できる。
【００５９】
撚線化工程は、伸線加工工程と還元熱処理工程の間、またはＭｇＢ2化工程と金属被覆工程の間、または、金属被覆化工程の後に入れることができるが、ＭｇＢ2化工程の以降に入れるのが好ましい。還元熱処理工程や、ＭｇＢ2化工程は、フィラメントの外部から化学反応を行う工程であるため、これら工程の際には単芯である方が反応の効率が高い。金属被覆化工程の前に撚線化工程を入れる場合はＭｇＢ2線の外層にＭｇを主成分をする層を残しておくことが好ましい。
【００６０】
樹脂被覆化工程はフィラメントの表面に樹脂を被覆する工程である。ＭｇＢ2はガラス体であるため、比較的脆い。ＭｇＢ2線を樹脂により被覆することで、脆性を補うことができ、曲げやすい線材とすることができる。樹脂としては、例えば四フッ化エチレン樹脂や、ポリイミド樹脂，四官能の芳香族系エポキシ樹脂などを使用することができる。樹脂を被覆する方法としては、溶融させた樹脂を吹き付ける、溶融させた樹脂にフィラメントを通す等が挙げられる。樹脂被覆化工程は金属被覆化工程と撚線化工程の間、あるいは撚線化工程の後に入れることが可能である。
【００６１】
さらに、実用性の観点から以下のような実施形態も可能である。
【００６２】
形成されるＭｇＢ2線の断面占有率を向上させるためには前駆体はＢ2Ｏ3単相で構成されることが望ましいが、ＭｇＢ2線の形成時や還元反応に際して、ＭｇＢ2線の一部に珪酸（ＳｉＯ2）ガラスやＳｉＯ2を主相とするガラスを用いることにより強度を増補することが可能である。また、温度調節により、挿入したＳｉＯ2芯をＢ2Ｏ3ガラス層に拡散させることもでき、フィラメントの耐熱衝撃性を改善する効果が期待できる。
【００６３】
芯材を線材に挿入する芯材導入工程は、プリフォームガラス作製工程中に行うことが好ましい。芯材の導入方法としては、プリフォームガラス作製工程における鋳型にあらかじめＳｉＯ2のような芯材を入れた状態で溶融したＢ2Ｏ3を流し込む方法や、芯材をＢ2Ｏ3により被覆する方法等が挙げられる。Ｂ2Ｏ3の被覆方法としては、例えばＳｉＯ2線を軟化点以下の温度で加熱しながら三塩化ホウ素（ＢＣｌ3）を酸素中で吹き付ける方法が挙げられる。
【００６４】
このような製造方法により製造された二ホウ化マグネシウム超電導線材は各工程の反応を適宜調節することで、以下に示す構成を有する。ただし、各工程の反応時間等の調節により、これら各構成の大小，有無，組合せは調節可能である。また、このような製造方法により作製された二ホウ化マグネシウム超電導線材はここで取り上げた形態に限定されることはない。
【００６５】
ＭｇＢ2超電導線材の断面の概略図を図３〜図８に示す。図３〜図８では図を簡略化するために、金属被覆膜，樹脂被覆膜等は省略した。図９では各反応の調節によって生じる各層をすべて残した場合の断面図を示す。
【００６６】
また、各図において、線材断面は円型であるが、二ホウ化マグネシウム超電導線材は特に円型に限らない。
【００６７】
（完全に反応させた場合）
還元熱処理工程および、ＭｇＢ2化工程における反応を十分に行った場合における二ホウ化マグネシウム超電導線材を図３に示す。この条件ではＢ2Ｏ3線のホウ素はほぼ完全にホウ素となり、Ｂ線のホウ素はほぼ完全にＭｇＢ2となる。この条件で作製された二ホウ化マグネシウム超電導線材の断面における超電導物質の割合は、この後示す他の条件化で作製した二ホウ化マグネシウム超電導線材よりも高く、超電導特性が高い。
【００６８】
また、特許文献１に示したＰＩＴ法により作製した場合と比較してもシースの分二ホウ化マグネシウムの割合が高く、超電導特性が高い。また、非特許文献１，特許文献２のように、芯材を用いた製造方法により作製される線材と比較しても、芯材の分二ホウ化マグネシウムの割合が高く、超電導特性が高い。
【００６９】
還元熱処理工程における反応時間を制御することで、図４のように線材断面の中心付近にＢ2Ｏ3を主成分とした芯を残すことができる。強度保持のためには断面中心近傍にＢ2Ｏ3の芯を残すことが望ましい。Ｂ2Ｏ3を芯としたＭｇＢ2線は、タングステンやステンレス等の金属を芯とした場合よりも軽量であるという特徴がある。
【００７０】
還元熱処理工程において、Ｂ2Ｏ3が残るような条件で反応させた場合、フィラメントの断面を走査型電子顕微鏡（ＳＥＭ）によって観察すると、ホウ素フィラメントがＢ2Ｏ3ガラスの芯を有しており、その外周に還元されたホウ素の層が存在する様子が観察できる。
【００７１】
ＭｇＢ2化工程における反応時間を適宜制御することで、図５のようにＢ2Ｏ3芯と、Ｂ2Ｏ3芯の外周を覆うＭｇＢ2との界面に第一の中間層を残すことができる。この第一の中間層はＢを主成分としている。このＢは、還元熱処理工程で生じたＢのうち、Ｍｇと反応しなかったＢである。他の成分としてはＭｇＯ等が含まれている。ＭｇＢ2超電導体の断面占有率を向上させるためには拡散反応時間は長いことが望ましいが、反応時間を制御して断面構成の外周から中心に向けてＭｇの濃度分布を形成し、Ｂ2Ｏ3ガラス層とＭｇＢ2層の界面に酸化マグネシウム（ＭｇＯ）層およびホウ素とマグネシウムの複合酸化物層を生成することにより、Ｂ2Ｏ3ガラス層からＭｇＢ2層への酸素の拡散を抑制する効果が期待できる。
【００７２】
また、ＭｇＢ2化工程における反応時間を適宜制御することで、図６のようにＭｇＢ2と、被覆層との界面にＭｇを主成分とする第二の中間層を残すことができる。ＭｇＢ2層の形成後において、断面構成のＭｇＢ2の外周に未反応のマグネシウムを残すことにより、該マグネシウム層が抵抗率の低い安定化層となる効果が期待できる。
【００７３】
プリフォームガラス作製工程において、ＳｉＯ2のような芯材を導入することで、例えば図７のように、中心付近に芯材の入った線材を作製することが可能である。
【００７４】
また、撚線化工程により、例えば図８のように線材を多芯化することが可能である。
【００７５】
図９には上記した、Ｂ2Ｏ3層，Ｂを主成分とする第一の界面，ＭｇＢ2超電導層，Ｍｇを主成分とする第二の界面，金属被覆層，樹脂被覆層をすべて含んだ場合の単芯の断面図を示した。反応の条件を調節することで、各層の大小，有無は調節可能である。
【００７６】
以下、実施例を用いて本発明をより詳細に説明するが、本発明の技術的範囲はこれにより限定されるものではない。
【実施例１】
【００７７】
（プリフォームガラス作製工程）
純度９９.９％以上のＢ2Ｏ3粉末を白金ルツボに秤量し、ＨｅおよびＡｒなど不活性ガスの置換雰囲気において５００℃において表面吸着水を脱離し、その後１０００℃に加熱した。１０００℃で溶融したＢ2Ｏ3ガラスは、カーボン製の円筒鋳型に流し込んで冷却することにより、プリフォームガラス１を製造した。【００７８】
（伸線加工工程）
次にプリフォームガラス１を８００℃に加熱したガラス加熱軟化炉２にセットし、プリフォームガラス１を下部から下方に向けて延伸し、線径が約３００ミクロンのＢ2Ｏ3線を製造した。伸線加工工程以降の工程は図１のように連続的に置かれたそれぞれの装置８，９，１２，１４，１６，１８等により連続的に行われた。【００７９】
（還元熱処理工程）
ガラス加熱軟化炉２を通ったＢ2Ｏ3線は次に、還元炉３で熱還元処理され、Ｂ線となる。この際、還元ガス供給源５の水素がガス精製器４により高純度水素となり、還元炉３に供給される。Ｂ2Ｏ3線の表面から式（２）に従って、Ｂ2Ｏ3からホウ素への還元反応を行った。還元熱処理の条件は、酸化物の標準生成ギブズエネルギーをプロットしたエリンガムダイアグラムを参照して、使用する高純度水素ガスの露点と熱処理温度を決定した。
Ｂ2Ｏ3＋３Ｈ2→２Ｂ＋３Ｈ2Ｏ  …（２）【００８０】
この際、Ｂ2Ｏ3ガラスが形状を維持できる温度が６００℃程度であるため、高純度水素ガスは−１１０℃以上の露点に精製する。また、式（２）の還元反応により生成する水によりホウ素が再酸化されるのを防ぐため、還元炉３を満たす高純度水素は常に新鮮なガスを供給する。還元されて得られるホウ素の厚みは還元炉３を通過する時間によって制御が可能である。還元剤として水素以外では一酸化炭素，炭化水素を用いることができる。この場合、Ｂ2Ｏ3と、還元剤との反応により生じた二酸化炭素は、石灰などにより取り除くことができる。【００８１】
熱処理における熱源には抵抗発熱体を用いた。還元ガスで満たされた電気炉内に抵抗発熱体を設置して通電することにより炉内全体を還元温度に熱することができる。熱処理における熱源として抵抗発熱体以外に、電磁波を用いることもできる。電磁波としては特にマイクロ波が好ましく、マイクロ波の指向性を利用することにより、雰囲気全体よりもＢ2Ｏ3ガラスフィラメント近傍のみを急峻に加熱することが可能であり、還元反応をすばやく完了し、かつ高効率に実施することが可能である。【００８２】
（ＭｇＢ2化工程）
還元炉３を通ったＢ線は次に、Ｍｇ拡散反応炉６においてＭｇＢ2線とした。Ｂ線の外表面からＭｇを拡散反応させることによって二ホウ化マグネシウムを合成する。Ｍｇ拡散反応炉６内部は５００℃から６００℃の温度に加熱され、その内部は５０〜１００Ｐａ程度のマグネシウム蒸気で満たされる。拡散反応炉の内部をホウ素フィラメントが３０〜６０分かけて通過する間に、Ｂ線のホウ素とマグネシウムが反応し、二ホウ化マグネシウムが合成される。【００８３】
Ｂ線はマグネシウム溶湯を通すことによってもＭｇＢ2線とすることが可能である。この場合、マグネシウム溶湯の外気は六フッ化イオウ雰囲気中等の酸化が起きない条件に置く必要がある。【００８４】
（金属被覆工程）
ＭｇＢ2線は安定化材溶融るつぼ９の溶融安定化材８により、その表面に安定化材を被覆する。安定化材としてアルミニウムを用いた。安定化材として、アルミニウム以外には、銅（Ｃｕ），スズ（Ｓｎ），アルミニウム（Ａｌ），鉛（Ｐｂ）を用いることができる。【００８５】
（樹脂被覆工程）
金属被覆されたＭｇＢ2超電導線材を、３２７℃から３９０℃の温度で溶融した溶融樹脂被覆材１０に通し、樹脂硬化炉１１で硬化させることにより被覆した。樹脂としては四フッ化エチレン樹脂を用いた。樹脂としては他に、ポリイミド樹脂を用いることができる。ポリイミド樹脂を使用する場合には室温において市販の感光性ポリイミドコーティング剤中に通して紫外線等を照射し３００℃程度の温度でキュアすることにより被覆することが可能である。【００８６】
以上の製造方法により、単芯のＭｇＢ2超電導線材の製造が可能である。最後に巻取機１４によりＭｇＢ2超電導線材を巻きとった。
【実施例２】
【００８７】
実施例１の金属被覆工程と樹脂被覆工程の間に撚線化工程を組み込むことで、多芯のＭｇＢ2超電導線材を製造した。【００８８】
（撚線化工程）
金属皮膜した１４本のＭｇＢ2線を撚りあわせて多芯線化した。図１のＭｇＢ2超電導線材製造の工程を複数本同時並行で製造し、金属皮膜工程後にドラム２３により複数本集め、ＭｇＢ2線を同一方向へひねることによって撚り合わせた。この概略図を図１０に示した。樹脂被覆工程は多芯化したＭｇＢ2を用いること以外は実施例１の樹脂被覆工程と同様に行った。
【実施例３】
【００８９】
実施例１の樹脂被覆工程後に撚線化工程を組み込むことで、多芯のＭｇＢ2超電導線材を製造した。
【実施例４】
【００９０】
実施例１のプリフォームガラス作製工程の際、芯材を導入する芯材導入工程を加えることで、芯材を別途組み込んだ線材を製造した。【００９１】
（芯材導入工程）
プリフォームガラス作製工程における鋳型にあらかじめＳｉＯ2芯材を入れた状態で溶融したＢ2Ｏ3を流し込んだ。他の工程は実施例１と同様に製造した。
【実施例５】
【００９２】
実施例１のプリフォームガラス作製工程の際、添加物を線材中に添加する添加物添加工程を組み込んだ。【００９３】
（添加物添加工程）
Ｓｉの粉末をＢ2Ｏ3粉末に混合した。この混合粉末をつぼで溶融，攪拌して均質な添加剤添加プリフォームガラスを作成した。添加物としては他にＣ，ＳｉＣを用いることができる。他の工程は実施例１と同様に行った。
【実施例６】
【００９４】
実施例１のＭｇＢ2化工程をマグネシウム被覆工程とマグネシウム反応工程に分けることで、ＭｇＢ2の量を精密に制御した。ＭｇＢ2化工程以外の工程は実施例１と同様に行った。【００９５】
（マグネシウム被覆工程）
実施例１において、還元炉３を通ったＢ線にスパッタ法によりマグネシウムを被覆した。窒素ガスあるいは、アルゴンガスで充填し、マグネシウム金属入れた反応機にＢ線を通し、高電圧をかけた。高電圧によりイオン化させた窒素ガスやアルゴンガスはマグネシウム金属に衝突し、弾き飛ばされたマグネシウムによりＢ線は被膜された。他の方法として、マグネシウム物理蒸着法によってもマグネシウム被覆は可能である。マグネシウム物理蒸着法はマグネシウム蒸気をＢ線に接触させる方法である。【００９６】
（マグネシウム反応工程）
被覆したマグネシウムとホウ素の反応は、線材を熱することにより行われる。加熱方法としては、抵抗発熱体による方法や、電磁波による方法がある。抵抗発熱体は反応炉に設置し、通電することにより炉内全体を熱することができる。電磁波としては特にマイクロ波が好ましく、マイクロ波の指向性を利用することにより、雰囲気全体よりもフィラメント近傍のみを急峻に加熱することが可能であり、反応をすばやく完了し、かつ高効率に実施することが可能である。
【符号の説明】
【００９７】
１  プリフォームガラス
２  ガラス加熱軟化炉
３  還元炉
４  ガス精製器
５  還元ガス供給源
６  Ｍｇ拡散反応炉
７  線径測定器
８  溶融安定化材
９  安定化材溶融るつぼ
１０  溶融樹脂被覆材
１１  樹脂硬化炉
１２  キャプスタン
１３  線径制御回路
１４  巻取機
１５  ＭｇＢ2を主成分とした超電導層
１６  Ｂ2Ｏ3を主成分とした芯
１７  Ｂを主成分とした第一の中間層
１８  Ｍｇを主成分とした第二の中間層
１９  ＳｉＯ芯材
２０  金属被覆層
２１  樹脂被覆層
２２  ＭｇＢ2線
２３  ドラム
【図１】
2012090236.tif 000003
【図２】
2012090236.tif 000004
【図３】
2012090236.tif 000005
【図４】
2012090236.tif 000006
【図５】
2012090236.tif 000007
【図６】
2012090236.tif 000008
【図７】
2012090236.tif 000009
【図８】
2012090236.tif 000010
【図９】
2012090236.tif 000011
【図１０】
2012090236.tif 000012
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
二ホウ化マグネシウム超電導線材の製造方法であって、
Ｂ2Ｏ3を含むＢ2Ｏ3線をホウ素化し、前記Ｂ2Ｏ3線をＢ線とする還元熱処理工程と、
前記Ｂ線のホウ素をマグネシウムと反応させ、前記ホウ素をＭｇＢ2化し、前記Ｂ線をＭｇＢ2線とするＭｇＢ2化工程とを有することを特徴とする二ホウ化マグネシウム超電導線材の製造方法。
【請求項２】
請求項１において、
前記還元熱処理工程は、水素，一酸化炭素，炭化水素のいずれかを還元剤として用いることを特徴とした二ホウ化マグネシウム超電導線材の製造方法。
【請求項３】
請求項１ないし請求項２のいずれかにおいて、
前記還元熱処理工程は、電磁波により前記Ｂ2Ｏ3線を過熱すること、または、抵抗発熱体を熱源により前記Ｂ2Ｏ3線を過熱することを特徴とする二ホウ化マグネシウム超電導線材の製造方法。
【請求項４】
請求項１ないし請求項３のいずれかにおいて、
前記ＭｇＢ2化工程は、マグネシウムを含む気体または溶湯と、前記Ｂ2Ｏ3線とを接触させる工程であることを特徴とする二ホウ化マグネシウム超電導線材の製造方法。
【請求項５】
請求項１ないし請求項３のいずれかにおいて、
前記ＭｇＢ2化工程は、前記Ｂ2Ｏ3線にマグネシウムを被覆させるマグネシウム被覆工程と、
前記Ｂ2Ｏ3線を前記マグネシウムと反応させるマグネシウム反応工程と、を含むことを特徴とする二ホウ化マグネシウム超電導線材の製造方法。
【請求項６】
請求項５において、
前記マグネシウム被覆工程は、スパッタ法，マグネシウム物理蒸着法のいずれかであることを特徴とする二ホウ化マグネシウム超電導線材の製造方法。
【請求項７】
請求項１ないし請求項６のいずれかにおいて、
前記還元熱処理工程の前に、伸線工程を有し、
前記伸線工程は、Ｂ2Ｏ3を含むプリフォームガラスを延伸しＢ2Ｏ3線とする工程であることを特徴とする二ホウ化マグネシウム超電導線材の製造方法。
【請求項８】
請求項７において、
前記伸線工程の前に、プリフォームガラス作製工程を有し、
前記プリフォームガラス作製工程は、Ｂ2Ｏ3の粉末を溶融し、前記プリフォームガラスを作製する工程であることを特徴とする二ホウ化マグネシウム超電導線材の製造方法。
【請求項９】
請求項８において、
前記プリフォームガラス作製工程は溶融させたＢ2Ｏ3と円筒鋳型に流し込み、冷却させることを特徴とする二ホウ化マグネシウム超電導線材の製造方法。
【請求項１０】
請求項８において、
前記プリフォームガラス作製工程は、芯材導入工程を有し、
前記芯材導入工程は、ＳｉＯ芯材を導入することを特徴とする二ホウ化マグネシウム超電導線材の製造方法。
【請求項１１】
請求項８において、
前記プリフォームガラス化工程は、添加物添加工程を有し、
前記添加物添加工程は前記プリフォームガラスの中に添加物を添加する工程であることを特徴とする二ホウ化マグネシウム超電導線材の製造方法。
【請求項１２】
請求項１１において、
前記添加物は、Ｓｉ，Ｃ，ＳｉＣのいずれかであることを特徴とする二ホウ化マグネシウム超電導線材の製造方法。
【請求項１３】
請求項１ないし請求項１２いずれかにおいて、
前記ＭｇＢ2化工程の後、ＭｇＢ2線の表面に安定化剤を蒸着する金属被覆工程を有することを特徴とする二ホウ化マグネシウム超電導線材の製造方法。
【請求項１４】
請求項１３において、
前記安定化剤は、スズ，アルミニウム，銅のいずれかを含むことを特徴とする二ホウ化マグネシウム超電導線材の製造方法。
【請求項１５】
請求項１ないし請求項１４いずれかに記載の二ホウ化マグネシウム超電導線材の製造方法は、撚線化工程を有し、
前記撚線化工程は、複数の線材をより合わせ、多芯線とする工程であることを特徴とする多芯二ホウ化マグネシウム超電導線材の製造方法。
【請求項１６】
請求項１５において、
前記撚線化工程は、ＭｇＢ2化工程以降で行うことを特徴とする多芯二ホウ化マグネシウム超電導線材の製造方法。
【請求項１７】
ＭｇＢ2とＢ2Ｏ3を有する二ホウ化マグネシウム超電導線材であって、
前記二ホウ化マグネシウム超電導線材は、長手方向に伸びるＢ2Ｏ3芯を有することを特徴とする二ホウ化マグネシウム超電導線材。
【請求項１８】
請求項１７において、
前記二ホウ化マグネシウム超電導線材は、外層に被覆層を有し、
前記被覆層は銅，スズ，アルミニウムのいずれかを含むことを特徴
とする二ホウ化マグネシウム超電導線材。
【請求項１９】
請求項１７または請求項１８において、
前記二ホウ化マグネシウム超電導線材は、前記Ｂ2Ｏ3芯と、前記Ｂ2Ｏ3芯の外周を覆うＭｇＢ2との界面に第一の中間層を有し、
前記第一の中間層はＭｇＯ，Ｂのいずれかを含むことを特徴とする二ホウ化マグネシウム超電導線材。
【請求項２０】
請求項１８または請求項１９において、
前記二ホウ化マグネシウム超電導線材は、前記ＭｇＢ2と、前記被覆層との界面に第二の中間層を有し、
前記第二の中間層は、Ｍｇを有することを特徴とする二ホウ化マグネシウム超電導線材。
【請求項２１】
請求項２０において、
前記第二の中間層は、前記ＭｇＢ2と前記Ｍｇの濃度勾配を有し、
前記Ｍｇの濃度は前記二ホウ化マグネシウム超電導線材の外側ほど高いことを特徴とする二ホウ化マグネシウム超電導線材。
【請求項２２】
請求項１７ないし請求項２１のいずれかに記載の二ホウ化マグネシウム超電導線材は、長手方向に伸びるＳｉＯ2芯を有することを特徴とする二ホウ化マグネシウム超電導線材。
【請求項２３】
請求項１７ないし請求項２２のいずれかに記載の二ホウ化マグネシウム超電導線材を複数束ね、多芯線としたことを特徴とする多芯二ホウ化マグネシウム超電導線材。
【国際調査報告】
2012090236.tif 000013
2012090236.tif 000014
2012090236.tif 000015
2012090236.tif 000016